(57)【特許請求の範囲】
【請求項１】
電磁波ノイズを防止するために磁気ヘッドの周囲を覆うシールド部材であって、Ｎｉ−Ｚｎ系フェライト原料粉末にバインダーとしてＰＶＡ、ＰＥＧおよびアクリル系樹脂を添加して筒状体となるように成形、焼成し、Ｆｅ２Ｏ３  ４７〜５１モル％、ＮｉＯ  １０〜１４モル％、ＺｎＯ  ３１〜３５モル％、ＣｕＯ  ０〜４モル％の組成からなり、かつ相対密度８０％以上のＮｉ−Ｚｎ系フェライトからなるシールド部材。
【請求項２】
磁気ヘッドを構成する少なくともコアおよびコイルの周囲に、Ｎｉ−Ｚｎ系フェライト原料粉末にバインダーとしてＰＶＡ、ＰＥＧおよびアクリル系樹脂を添加して筒状体となるように成形、焼成し、Ｆｅ２Ｏ３  ４７〜５１モル％、ＮｉＯ  １０〜１４モル％、ＺｎＯ  ３１〜３５モル％、ＣｕＯ  ０〜４モル％の組成からなり、かつ相対密度８０％以上のＮｉ−Ｚｎ系フェライトからなるシールド部材を備えたことを特徴とする磁気ヘッド。
【発明の詳細な説明】
【０００１】
【産業上の利用分野】
本発明は、フロッピィディスクドライブ装置等の磁気記録装置に用いる磁気ヘッドにおいて、電磁波ノイズを防止するためのシールド部材に関する。
【０００２】
【従来の技術】
フロッピィディスクドライブ装置では、図３に示すように磁気ディスク３０の両側から挟むように、アーム２０に固定された磁気ヘッド１０が配置されており、アーム２０によって磁気ヘッド１０を移動させ、磁気ディスク３０上の所定位置に情報を書き込み・読み取りするようになっている。
【０００３】
そして、各磁気ヘッド１０の構造は図２に示すように、セラミックス製のスライダー２の上面に磁気ギャップ４を有するコア３およびコイル５を備えたものである。また、ＣＲＴやドライブ装置から生じる電磁波ノイズが磁気ヘッド１０に悪影響を及ぼさないように、コア３およびコイル５を取り囲むように筒状のシールド部材１が配置されており、このシールド部材１の材質は、Ｍｎ−Ｚｎ系フェライトや高透磁率のＮｉ合金であるパーマロイが用いられている。
【０００４】
【発明が解決しようとする課題】
近年、高周波の電磁波ノイズが増大しているが、上記Ｍｎ−Ｚｎ系フェライトやパーマロイ等からなる従来のシールド部材１では、５０〜５００ｋＨｚ程度の中・高周波ノイズに対するシールド効果が低いため、高周波の電磁波ノイズが磁気ヘッド１０に侵入し、誤動作や書き込み・読み取りエラーが生じやすいという不都合があった。
【０００５】
また、磁気ディスク３０のない状態でフロッピィディスクドライブ装置に振動や衝撃が加わった場合には、対向する磁気ヘッド１０同士が衝突することになるため、このシールド部材１には高強度であることが求められている。ところが、従来のＭｎ−Ｚｎ系フェライトからなるシールド部材１では強度が低いため、上記衝突時に破損しやすいという問題点もあった。
【０００６】
さらに、Ｍｎ−Ｚｎ系フェライトでは、焼成雰囲気の調整が困難であるという問題点もあった。
【０００７】
【課題を解決するための手段】
上記に鑑みて本発明は、磁気ヘッドのシールド部材を、相対密度８０％以上のＮｉ−Ｚｎ系フェライトにより形成したものである。
【０００８】
また、このシールド部材をコアおよびコイルの周囲に配置して磁気ヘッドを構成したものである。
【０００９】
【作用】
本発明によれば、シールド部材としてＮｉ−Ｚｎ系フェライトを用いることにより特に中・高周波の電磁波ノイズに対するシールド効果を高くすることができる。またその相対密度を８０％以上とすることによって、強度等の機械的特性を高め、磁気ヘッド同士が衝突した場合の破損を防止することができる。
【００１０】
【実施例】
以下本発明の実施例を説明する。
【００１１】
図１（ａ）に示すように、本発明のシールド部材１はＮｉ−Ｚｎ系フェライトからなる筒状体である。
【００１２】
そして、図２に本発明のシールド部材１を用いた磁気ヘッド１０を示すように、この磁気ヘッド１０は、セラミックス製のスライダー２の上面に磁気ギャップ４を有するコア３およびコイル５を備え、これらの周囲にシールド部材１を配置してアーム２０に固着したものである。
【００１３】
そして、図３に示すように、磁気ヘッド１０を固着したアーム２０を対向して配置することによりフロッピィディスクドライブ装置を構成し、この間に挿入した磁気ディスク３０の所定位置に情報の書き込み・読み取りを行うようになっている。
【００１４】
また、シールド部材１の形状としては、図１（ｂ）に示すように、その下面に突起部１ａと隙間１ｂを形成し、突起部１ａのみでアーム２０と固着して、隙間１ｂからコイル５等への配線を取り出すようにすることもできる。
【００１５】
このような本発明のシールド部材１は、材質としてＮｉ−Ｚｎ系フェライトを用いたことを特徴としている。特にＦｅ２Ｏ３  ４７〜５１モル％、ＮｉＯ  １０〜１４モル％、ＺｎＯ  ３１〜３５モル％、ＣｕＯを０〜４モル％の組成を有し、１００ｋＨｚにおける初透磁率が１５００〜２０００のものを用いる。これは、上記範囲内のものが高・中周波数の電磁波ノイズに対するシールド効果が高く、かつ機械的特性にも優れるためである。
【００１７】
一般に、初透磁率については低いほど高周波に対するシールド効果が高いことが知られている。そして、従来のＭｎ−Ｚｎ系フェライトやパーマロイの初透磁率が２０００以上であるのに対し、本発明では上記のように初透磁率が２０００以下のＮｉ−Ｚｎ系フェライトを用いることにより、高周波でのシールド効果を高められるのである。
【００１８】
さらに、本発明では、Ｎｉ−Ｚｎ系フェライトの相対密度を８０％以上としたことを特徴としている。ここで、相対密度とは理論密度に対する実際の密度の比のことであり、相対密度が高いということは内部に存在する気孔が少ないことから強度等の機械的特性が向上するため、磁気ヘッド１０同士が衝突した場合の破損を防止することができる。特に、図１（ｂ）に示すような形状のシールド部材１の場合でも実用上問題ない程度の強度を持たせることができる。
【００１９】
また、本発明のシールド部材１の製造方法は、上記組成範囲内のＮｉ−Ｚｎ系フェライト原料粉末にバインダーを添加して、筒状体となるようにプレス成形し、所定の条件で焼成することによって得られる。そして、上記バインダーとしてＰＶＡ、ＰＥＧ、およびアクリル系樹脂を用いることにより、プレス成形時の充填性を高め、焼成後の相対密度を８０％以上とすることができるのである。
【００２０】
なお、上記実施例ではシールド部材１とスライダー２を別体とし、それぞれを接着する構造のものを示したが、フェライトからなるシールド部材１とチタン酸カルシウムやチタン酸バリウム等のセラミックスからなるスライダー２とを、同時焼成等の手段により一体的に形成することもできる。
【００２１】
このように、本発明のシールド部材１は、Ｎｉ−Ｚｎ系フェライトを用いることにより高周波の電磁波ノイズに対するシールド効果を高め、かつ相対密度８０％以上とすることにより破損を防止することができる。
【００２２】
また、以上の実施例ではフロッピィディスク装置用磁気ヘッドについてのみ述べたが、ハードディスク装置やその他の各種磁気記録装置用の磁気ヘッドに適用できることは言うまでもない。
【００２３】
実験例１
ここで、本発明実施例として、Ｆｅ２  Ｏ３  ４９モル％、ＮｉＯ１２モル％、ＺｎＯ３３モル％、ＣｕＯ３モル％の組成を有し、相対密度８５％のＮｉ−Ｚｎ系フェライトにより図１（ａ）に示すシールド部材１を試作し、図２に示すように磁気ヘッド１０の周囲に固着した。
【００２４】
一方、比較例として、Ｍｎ−Ｚｎ系フェライト製のシールド部材を用いた磁気ヘッド（比較例１）、パーマロイ製のシールド部材を用いた磁気ヘッド（比較例２）、シールド部材を用いない磁気ヘッド（比較例３）を用意し、これら４種類の磁気ヘッドを一定の磁場を発生させるヘルムホルツコイル中に入れ、回転させながら各周波数のノイズに対する低減特性を測定した。
【００２５】
結果を図４に示すように、５０〜１５０ｋＨｚの周波数において本発明のＮｉ−Ｚｎ系フェライト製シールド部材を用いたものはノイズ低減特性が−５０ｄＢ程度と優れており、シールド効果が高いことが確認された。また、さらに広範囲の周波数について同様の実験を行ったところ、１５〜７００ｋＨｚの範囲において、本発明のＮｉ−Ｚｎ系フェライト製シールド部材を用いたものが最もシールド効果が高いことが確認された。
【００２６】
実験例２
次に、上記本発明のＮｉ−Ｚｎ系フェライト製シールド部材の相対密度を変化させたものと、比較例であるＭｎ−Ｚｎ系フェライト製シールド部材について、それぞれ落下させて衝撃を加えた時の破損の有無を調べた。
【００２７】
破損が生じた時の衝撃力を表１に示すように、相対密度が８０％より低いシールド部材は８０〜１００Ｇの衝撃で破損したのに対し、相対密度を８０％よりも高くした本発明のシールド部材は１５０Ｇの衝撃でも破損することはなかった。一般にフロッピィディスク装置の性能試験では１５０Ｇの衝撃に耐えることが求められるため、本発明のシールド部材は要求特性を満たしていることがわかる。
【００２８】
なお、比較例であるＮｏ．４のＭｎ−Ｚｎ系フェライトは抗折強度が１０００ｋｇ／ｃｍ２  程度であった。これに対し、本発明実施例であるＮｏ．１のフェライトについてさまざまな特性を測定したところ、抗折強度１０００〜１３００ｋｇ／ｃｍ２  、破壊靱性（Ｋ１Ｃ）１．２〜１．４ＭＰａ√ｍ、ビッカース硬度６５０〜７２０ｋｇ／ｍｍ２  であり、抗折強度が高いことにより破損を防止できることがわかる。
【００２９】
【表１】
0003588134.tif 000002
【００３０】
【発明の効果】
以上のように本発明によれば、相対密度８０％以上のＮｉ−Ｚｎ系フェライトでシールド部材を構成し、このシールド部材を用いて磁気ヘッドを構成したことによって、高周波の電磁波ノイズに対するシールド効果が高いため、磁気ヘッドの誤動作や書き込み・読み取りエラーを防止することができるとともに、衝撃が加わって磁気ヘッド同士が衝突したような場合でもシールド部材の破損を防止することができる。したがって、本発明のシールド部材を用いれば、長期間にわたって高性能の磁気ヘッドや磁気記録装置を提供することができる。
【図面の簡単な説明】
【図１】（ａ）（ｂ）は本発明のシールド部材を示す斜視図である。
【図２】本発明のシールド部材を用いた磁気ヘッドを示す斜視図である。
【図３】フロッピィディスクドライブ装置の構造を示す概略図である。
【図４】本発明および比較例のシールド部材における、ノイズ低減特性を示すグラフである。
【符号の説明】
１：シールド部材
２：スライダー
３：コア
４：磁気ギャップ
５：コイル
１０：磁気ヘッド
２０：アーム
３０：磁気ディスク
【図１】
0003588134.tif 000003
【図２】
0003588134.tif 000004
【図３】
0003588134.tif 000005
【図４】
0003588134.tif 000006